(57)【要約】【課題】  本発明が解決しようとする課題は、配向膜層を使用しない表示素子を作製した場合に、プレチルト角の変化及び電圧保持率の低下が起こりにくい液晶組成物を提供することである。また、当該液晶組成物を使用した表示素子を提供することである。【解決手段】  本願発明は分子構造中にヒドロキシル基及びエステル構造を有する化合物（A）、及び分子構造中にヒドロキシル基、アミノ基、メルカプト基及びカルボキシル基から選ばれる基及びジオキサン構造を有する化合物（B）を含有する液晶組成物であり、ここで前記化合物（A）と前記化合物（B）の分子構造が異なる、液晶組成物を提供する。【選択図】  なし【特許請求の範囲】
【請求項１】
分子構造中にヒドロキシル基及びエステル構造を有する化合物（A）、及び
分子構造中にヒドロキシル基、アミノ基、メルカプト基及びカルボキシル基から選ばれる基及びジオキサン構造を有する化合物（B）を含有する液晶組成物であり、ここで前記化合物（A）と前記化合物（B）の分子構造が異なる、液晶組成物。
【請求項２】
前記化合物（A）におけるエステル構造が、ラジカル重合、カチオン重合又はアニオン重合により重合する基に由来する、請求項１に記載の液晶組成物。
【請求項３】
前記化合物（A）におけるラジカル重合、カチオン重合又はアニオン重合により重合する基が、下記の式（Ｐ−１）から式（Ｐ−７）
【化１】
2020196827.tif 000103
（式中、破線は結合位置を表す。）から選ばれる基である、請求項２に記載の液晶組成物。
【請求項４】
前記化合物（B）が、ジオキサン構造とヒンダードフェノール構造とを有する化合物である、請求項１から請求項３のいずれか一項に記載の液晶組成物。
【請求項５】
前記化合物（A）が、下記の一般式（Ｉ）
【化２】
2020196827.tif 000104
（式中、Ｒａは下記の式（Ｒａ）
【化３】
2020196827.tif 000105
（式中、破線は結合位置を表す。）で表される基を表し、
Ｒ１は水素原子、フッ素原子、塩素原子、臭素原子、ヨウ素原子、ペンタフルオロスルファニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、当該アルキル基中の任意の水素原子はフッ素原子に置換されていても良く、
Ａ１、Ａ２及びＡ３は各々独立して１，４−フェニレン基、１，４−シクロヘキシレン基、ビシクロ［２．２．２］オクタン−１，４−ジイル基、ピリジン−２，５−ジイル基、ピリミジン−２，５−ジイル基、テトラヒドロピラン−２，５−ジイル基又は１，３−ジオキサン−２，５−ジイル基を表すが、Ａ１が複数存在する場合それらは同一であっても異なっていても良く、また、Ａ１は無置換であるか又は１つ以上の置換基Ｌ１によって置換されていても良く、
Ｚ１及びＺ２は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ１が複数存在する場合それらは同一であっても異なっていても良く、
Ｌ１、Ｌ２、Ｌ３及びＬ４は各々独立してフッ素原子、塩素原子、臭素原子、ヨウ素原子、ペンタフルオロスルファニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、当該アルキル基中の任意の水素原子はフッ素原子に置換されていても良く、Ｌ１が複数存在する場合それらは同一であっても異なっていても良く、Ｌ２が複数存在する場合それらは同一であっても異なっていても良く、Ｌ３が複数存在する場合それらは同一であっても異なっていても良く、Ｌ４が複数存在する場合それらは同一であっても異なっていても良く、また、Ｌ４は水素原子又は−Ｓｐ７−ＯＨで表される基を表しても良く、
Ｐ１、Ｐ２及びＰ３は各々独立して前記式（Ｐ−１）から式（Ｐ−７）から選ばれる基を表すが、Ｐ１が複数存在する場合それらは同一であっても異なっていても良く、Ｐ２が複数存在する場合それらは同一であっても異なっていても良く、Ｐ３が複数存在する場合それらは同一であっても異なっていても良く、
Ｓｐ１、Ｓｐ２、Ｓｐ３、Ｓｐ４、Ｓｐ６及びＳｐ７は各々独立してスペーサー基又は単結合を表すが、Ｓｐ１が複数存在する場合それらは同一であっても異なっていても良く、Ｓｐ２が複数存在する場合それらは同一であっても異なっていても良く、Ｓｐ３が複数存在する場合それらは同一であっても異なっていても良く、Ｓｐ７が複数存在する場合それらは同一であっても異なっていても良く、
Ｓｐ５は４価の基を表し、
ｍ１は０、１、２又は３を表し、
ｋ１及びｋ２は各々独立して０から４の整数を表し、
ｒ１及びｒ２は各々独立して０から４の整数を表すが、ｋ１＋ｒ１は０から４の整数を表し、ｋ２＋ｒ２は０から４の整数を表し、
ｋ３は０、１又は２を表し、
ｒ３は０、１又は２を表すが、ｋ３＋ｒ３は２を表すが、ｋ１＋ｋ２＋ｋ３は１から６の整数を表す。）で表される化合物である、請求項１から請求項４のいずれか一項に記載の液晶組成物。
【請求項６】
前記化合物（A）が、下記の一般式（Ｉ−ｉｉｉ）
【化４】
2020196827.tif 000106
（式中、Ｒａ３は下記の式（Ｒａ３）
【化５】
2020196827.tif 000107
（式中、破線は結合位置を表す。）で表される基を表し、
Ｒ１３は炭素原子数１から５の直鎖状アルキル基又は炭素原子数１から４の直鎖状アルコキシ基を表し、
Ａ１３１及びＡ１３２は各々独立して下記の式（Ａ３−１）及び式（Ａ３−２）
【化６】
2020196827.tif 000108
（式中、破線は結合位置を表す。）から選ばれる基を表し、
Ｌ２３はフッ素原子、メチル基、エチル基、プロピル基、メトキシ基又はエトキシ基を表し、
Ｌ４３１及びＬ４３２は各々独立して水素原子、炭素原子数１から８の直鎖状アルキル基、若しくは−Ｓｐ７３−ＯＨで表される基を表し、
Ｐ２３は前記式（Ｐ−１）及び式（Ｐ−２）から選ばれる基を表すが、Ｐ２３が複数存在する場合それらは同一であっても異なっていても良く、
Ｓｐ２３、Ｓｐ４３、Ｓｐ６３及びＳｐ７３は１個以上の−ＣＨ２−が−Ｏ−に置き換えられても良い炭素原子数１から５の直鎖状アルキレン基又は単結合を表すが、Ｓｐ２３が複数存在する場合それらは同一であっても異なっていても良く、Ｓｐ７３が複数存在する場合それらは同一であっても異なっていても良く、
ｒ１３は０又は１を表し、
ｋ２３は１又は２を表す。）で表される化合物である、請求項１から請求項５のいずれか一項に記載の液晶組成物。
【請求項７】
前記化合物（B）が、下記の一般式（ＩＩ）
【化７】
2020196827.tif 000109
（式中、Ｒ２は水素原子、フッ素原子、塩素原子、臭素原子、ヨウ素原子、ペンタフルオロスルファニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、当該アルキル基中の任意の水素原子はフッ素原子に置換されていても良く、若しくは、Ｒ２は下記の式（Ｒ２Ｔ）
【化８】
2020196827.tif 000110
（式中、破線は結合位置を表す。）で表される基を表し、
Ｒｂ、Ｒｃ、Ｒｄ及びＲｅは各々独立して炭素原子数１から１０の直鎖状又は分岐状アルキル基を表し、
Ａ５は下記の式（Ａ５−１）から式（Ａ５−３）
【化９】
2020196827.tif 000111
（式中、破線は結合位置を表し、Ｒｆ、Ｒｇ、Ｒｈ、Ｒｉ、Ｒｊ及びＲｋは各々独立して水素原子又は炭素原子数１から１０の直鎖状又は分岐状アルキル基を表す。）から選ばれる基を表し、
Ａ４及びＡ６は各々独立して１，４−フェニレン基、１，４−シクロヘキシレン基、ビシクロ［２．２．２］オクタン−１，４−ジイル基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基、テトラヒドロピラン−２，５−ジイル基又は１，３−ジオキサン−２，５−ジイル基を表すが、これらの基は無置換であるか又は１つ以上の置換基Ｌ５によって置換されていても良く、Ａ４が複数存在する場合それらは同一であっても異なっていても良く、Ａ６が複数存在する場合それらは同一であっても異なっていても良く、
Ｌ５はフッ素原子、塩素原子、臭素原子、ヨウ素原子、ペンタフルオロスルファニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、当該アルキル基中の任意の水素原子はフッ素原子に置換されていても良く、Ｌ５が複数存在する場合それらは同一であっても異なっていても良く、
Ｚ３、Ｚ４、Ｚ５及びＺ６は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ３が複数存在する場合それらは同一であっても異なっていても良く、Ｚ４が複数存在する場合それらは同一であっても異なっていても良く、
ｍ２及びｍ３は各々独立して０、１、２又は３を表す。）で表される化合物である、請求項１から請求項６のいずれか一項に記載の液晶組成物。
【請求項８】
前記化合物（B）が、下記の一般式（ＩＩ−ｉｉｉ）
【化１０】
2020196827.tif 000112
（式中、Ｒ２３は炭素原子数１から５の直鎖状アルキル基又は炭素原子数１から４の直鎖状アルコキシ基若しくは下記の式（Ｒ２Ｔ３）
【化１１】
2020196827.tif 000113
（式中、破線は結合位置を表す。）で表される基を表し、
Ａ５３は下記の式（Ａ５３−１）及び式（Ａ５３−３）
【化１２】
2020196827.tif 000114
（式中、破線は結合位置を表し、Ｒｆ３は水素原子、メチル基、エチル基又はプロピル基を表す。）から選ばれる基を表し、
Ｚ３３は−ＣＨ２ＣＨ２−又は単結合を表し、
ｍ２３は０又は１を表す。）で表される化合物である、請求項１から請求項７のいずれか一項に記載の液晶組成物。
【請求項９】
下記の一般式（ＩＩＩ）
【化１３】
2020196827.tif 000115
（式中、Ｒ３及びＲ４は各々独立して炭素原子数１から８のアルキル基、炭素原子数１から７のアルコキシ基、炭素原子数２から８のアルケニル基又は炭素原子数２から７のアルケニルオキシ基を表し、
Ｂ１及びＢ２は各々独立して下記の式（Ｂ−１）から式（Ｂ−１０）
【化１４】
2020196827.tif 000116
（式中、破線は結合位置を表す。）から選ばれる基を表すが、Ｂ２が複数存在する場合それらは同一であっても異なっていても良く、
ｍ４は１から４の整数を表す。）で表される化合物を含有する、請求項１から請求項８のいずれか一項に記載の液晶組成物。
【請求項１０】
下記の一般式（ＩＶ）
【化１５】
2020196827.tif 000117
（式中、Ｒ５及びＲ６は各々独立して炭素原子数１から８のアルキル基、炭素原子数１から７のアルコキシ基、炭素原子数２から８のアルケニル基又は炭素原子数２から７のアルケニルオキシ基を表し、
Ｂ３及びＢ４は各々独立して下記の式（Ｂ−１１）から式（Ｂ−１９）
【化１６】
2020196827.tif 000118
（式中、破線は結合位置を表す。）から選ばれる基を表すが、Ｂ３が複数存在する場合それらは同一であっても異なっていても良く、Ｂ４が複数存在する場合それらは同一であっても異なっていても良く、
Ｚ７及びＺ８は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ７が複数存在する場合それらは同一であっても異なっていても良く、Ｚ８が複数存在する場合それらは同一であっても異なっていても良く、
ｍ５及びｍ６は各々独立して０から３の整数を表すが、ｍ５＋ｍ６は１から３の整数を表す。）で表される化合物を含有する、請求項１から請求項９のいずれか一項に記載の液晶組成物。
【請求項１１】
下記の一般式（Ｖ）
【化１７】
2020196827.tif 000119
（式中、Ｐ４及びＰ５は各々独立して下記の式（Ｐ−８）から式（Ｐ−１７）
【化１８】
2020196827.tif 000120
（式中、破線は結合位置を表す。）から選ばれる基を表し、
Ｓｐ７及びＳｐ８は各々独立してスペーサー基又は単結合を表し、
Ｂ５及びＢ６は各々独立して下記の式（Ｂ−２０）から式（Ｂ−２８）
【化１９】
2020196827.tif 000121
（式中、破線は結合位置を表し、Ｌ５はハロゲン原子、シアノ基、ニトロ基、ペンタフルオロスルファニル基、置換されていても良いアミノ基、置換されていても良いシリル基、任意の水素原子がフッ素原子に置換されても良く、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０のアルキル基、若しくは、ＰＬ−ＳｐＬ−で表される基（式中、ＰＬはラジカル重合、カチオン重合又はアニオン重合により重合する基を表し、ＳｐＬはスペーサー基又は単結合を表す。）を表すが、Ｌ５が複数存在する場合それらは同一であっても異なっていても良い。）から選ばれる基を表すが、Ｂ６が複数存在する場合それらは同一であっても異なっていても良く、
Ｚ９は−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ９が複数存在する場合それらは同一であっても異なっていても良く、
ｍ７は１から４の整数を表す。）で表される化合物を含有する、請求項１から請求項１０のいずれか一項に記載の液晶組成物。
【請求項１２】
請求項１から請求項１１のいずれか一項に記載の液晶組成物を使用し製造される液晶表示素子。
【発明の詳細な説明】
【技術分野】
【０００１】
本発明は液晶組成物及び液晶表示素子に関する。
【背景技術】
【０００２】
ＶＡ型やＰＳＡ型、ＰＳＶＡ型に代表される液晶ディスプレイは、電圧無印加時に垂直配向に伴う黒表示を発現し、一方で電圧印加時には均一に倒れた水平配向に伴う白表示を発現する方式である。従来の液晶ディスプレイでは、これらの黒表示と白表示を画素中で安定的にスイッチングするため、現状は電極上にポリイミド配向膜層とよばれる特殊な層が設けることが必須であった。しかし、近年、パネルメーカでは、配向膜層の製膜にかかるコスト削減、環境配慮、および、狭額縁化などのメリットがあるため、配向膜層を省きつつも、液晶分子の配向を実現するための種々の方法が検討されている。
【０００３】
例えば特許文献１には、負の誘電異方性を有する極性化合物の混合物を基礎とし、少なくとも１種類の自発配向性添加剤を含有することを特徴とする液晶媒体が開示され、この液晶媒体が配向層を一切含有しない表示素子における使用に適している旨が記載されている。そして、特許文献１では、自発配向性添加剤として、アルコール構造を有する化合物が用いられている。液晶分子の垂直配向性をより安定化させるために、さらに重合性基を導入した自発配向性添加剤の例が報告されている（特許文献２から特許文献４）。そして、これらの文献では、自発配向性添加剤として、分子内にアルコール構造と（メタ）アクリル基とを有する化合物が用いられている。しかしながら、分子内にアルコール構造と（メタ）アクリル基とを有するこれらの化合物は、（メタ）アクリル基とアルコール部位との間で、分子内エステル交換反応を起こしやすいことが問題であった。分子内エステル交換反応は、液晶組成物のように流動性のある媒体中においてさらに反応が進行しやすくなる。また、分子内にアルコール構造と（メタ）アクリル基とを有するこれらの化合物を液晶組成物に添加し、表示素子を作製した場合には、周囲の温度や紫外線の影響によって分子内エステル交換反応がさらに進行してしまう。特に、表示素子において液晶組成物と接触する他の部材から溶出する微量の金属成分によって反応が触媒され、分子内エステル交換が加速されてしまう問題があった。表示素子中でこのような分子内エステル交換反応が起こると、液晶分子のプレチルト角が時間と共に変化してしまったり、副反応により生じる不純物のために電圧保持率が低下してしまったりする問題があった。このような液晶表示素子を使用した場合、長期間の使用によって色味や視野角の変化、焼き付き等が生じてしまい、製品の品質を低下させてしまう問題があった。そのため、このような問題を解決できる液晶組成物の開発が求められていた。
【先行技術文献】
【特許文献】
【０００４】
【特許文献１】特表２０１４−５２４９５１号公報
【特許文献２】特開２０１５−１６８８２６号公報
【特許文献３】特表２０１８−５３４３８０号公報
【特許文献４】特開２０１８−０９０５６９号公報
【発明の概要】
【発明が解決しようとする課題】
【０００５】
本発明が解決しようとする課題は、配向膜層を使用しない表示素子を作製した場合に、プレチルト角の変化及び電圧保持率の低下が起こりにくい液晶組成物を提供することである。また、当該液晶組成物を使用した表示素子を提供することである。
【課題を解決するための手段】
【０００６】
本発明者らは、上記課題を解決すべく、鋭意研究を行った結果、下記の液晶組成物の開発に至った。すなわち、本願発明は分子構造中にヒドロキシル基及びエステル構造を有する化合物（A）、及び分子構造中にヒドロキシル基、アミノ基、メルカプト基及びカルボキシル基から選ばれる基及びジオキサン構造を有する化合物（B）を含有する液晶組成物であり、ここで前記化合物（A）と前記化合物（B）の分子構造が異なる、液晶組成物を提供し、併せて当該液晶組成物を使用した表示素子を提供する。
【発明の効果】
【０００７】
本願発明の液晶組成物は、プレチルト角の変化及び電圧保持率の低下が起こりにくいことから、配向膜層を使用しない液晶表示素子用材料として有用である。
【発明を実施するための形態】
【０００８】
本願発明は分子構造中にヒドロキシル基及びエステル構造を有する化合物（A）、及び
分子構造中にヒドロキシル基、アミノ基、メルカプト基及びカルボキシル基から選ばれる基及びジオキサン構造を有する化合物（B）を含有する液晶組成物であり、ここで前記化合物（A）と前記化合物（B）の分子構造が異なる液晶組成物を提供し、併せて当該液晶組成物を使用した表示素子を提供する。
【０００９】
＜化合物（A）＞
上記化合物（A）はヒドロキシル基を有している。上記化合物（A）中のヒドロキシル基は、表示素子中において、液晶組成物を含む液晶層と直接当接する部材（電極（例えば、ＩＴＯ）、基板（例えば、ガラス基板、アクリル基板、透明基板、フレキシブル基板等）、樹脂層（例えば、カラーフィルタ、配向膜、オーバーコート層等）、絶縁膜（例えば、無機材料膜、ＳｉＮｘ等））に対して相互作用し、その結果、上記化合物（A）は液晶層に含まれる液晶分子のホメオトロピック配向又はホモジニアス配向を誘起する機能を備えている。
【００１０】
上記化合物（A）において、エステル構造が、ラジカル重合、カチオン重合又はアニオン重合により重合する基に由来することが好ましく、下記の式（Ｐ−１）から式（Ｐ−７）
【００１１】
【化１】
2020196827.tif 000002
【００１２】
（式中、破線は結合位置を表す。）から選ばれる基であることがより好ましい。このような重合官能基を有する化合物を含む液晶組成物を用いると、表示素子中での液晶分子のホメオトロピック配向又はホモジニアス配向が誘起された後に重合反応を行い、ポリマー化することで誘起された液晶の配向が安定化する。
【００１３】
上記化合物（A）が、下記の一般式（Ｉ）
【００１４】
【化２】
2020196827.tif 000003
【００１５】
（式中、Ｒａは下記の式（Ｒａ）
【００１６】
【化３】
2020196827.tif 000004
【００１７】
（式中、破線は結合位置を表す。）で表される基を表し、
Ｒ１は水素原子、フッ素原子、塩素原子、臭素原子、ヨウ素原子、ペンタフルオロスルファニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、当該アルキル基中の任意の水素原子はフッ素原子に置換されていても良く、
Ａ１、Ａ２及びＡ３は各々独立して１，４−フェニレン基、１，４−シクロヘキシレン基、ビシクロ［２．２．２］オクタン−１，４−ジイル基、ピリジン−２，５−ジイル基、ピリミジン−２，５−ジイル基、テトラヒドロピラン−２，５−ジイル基又は１，３−ジオキサン−２，５−ジイル基を表すが、Ａ１が複数存在する場合それらは同一であっても異なっていても良く、また、Ａ１は無置換であるか又は１つ以上の置換基Ｌ１によって置換されていても良く、
Ｚ１及びＺ２は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ１が複数存在する場合それらは同一であっても異なっていても良く、
Ｌ１、Ｌ２、Ｌ３及びＬ４は各々独立してフッ素原子、塩素原子、臭素原子、ヨウ素原子、ペンタフルオロスルファニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、当該アルキル基中の任意の水素原子はフッ素原子に置換されていても良く、Ｌ１が複数存在する場合それらは同一であっても異なっていても良く、Ｌ２が複数存在する場合それらは同一であっても異なっていても良く、Ｌ３が複数存在する場合それらは同一であっても異なっていても良く、Ｌ４が複数存在する場合それらは同一であっても異なっていても良く、また、Ｌ４は水素原子又は−Ｓｐ７−ＯＨで表される基を表しても良く、
Ｐ１、Ｐ２及びＰ３は各々独立して上記の式（Ｐ−１）から式（Ｐ−７）から選ばれる基を表すが、Ｐ１が複数存在する場合それらは同一であっても異なっていても良く、Ｐ２が複数存在する場合それらは同一であっても異なっていても良く、Ｐ３が複数存在する場合それらは同一であっても異なっていても良く、
Ｓｐ１、Ｓｐ２、Ｓｐ３、Ｓｐ４、Ｓｐ６及びＳｐ７は各々独立してスペーサー基又は単結合を表すが、Ｓｐ１が複数存在する場合それらは同一であっても異なっていても良く、Ｓｐ２が複数存在する場合それらは同一であっても異なっていても良く、Ｓｐ３が複数存在する場合それらは同一であっても異なっていても良く、Ｓｐ７が複数存在する場合それらは同一であっても異なっていても良く、
Ｓｐ５は４価の基を表し、
ｍ１は０、１、２又は３を表し、
ｋ１及びｋ２は各々独立して０から４の整数を表し、
ｒ１及びｒ２は各々独立して０から４の整数を表すが、ｋ１＋ｒ１は０から４の整数を表し、ｋ２＋ｒ２は０から４の整数を表し、
ｋ３は０、１又は２を表し、
ｒ３は０、１又は２を表すが、ｋ３＋ｒ３は２を表すが、ｋ１＋ｋ２＋ｋ３は１から６の整数を表す。）で表される化合物であることが好ましい。
【００１８】
一般式（Ｉ）において、Ｒ１は水素原子、フッ素原子、塩素原子、臭素原子、ヨウ素原子、ペンタフルオロスルファニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、当該アルキル基中の任意の水素原子はフッ素原子に置換されていても良い。合成の容易さ、原料の入手容易さ、液晶性、保存安定性、表示素子を作製した場合のプレチルト角の安定性及び電圧保持率の観点から、Ｒ１は水素原子、フッ素原子、塩素原子、ペンタフルオロスルファニル基、ニトロ基、シアノ基、メチルアミノ基、ジメチルアミノ基、ジエチルアミノ基、ジイソプロピルアミノ基、又は、基中の任意の水素原子がフッ素原子に置換されていても良く、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すことが好ましく、Ｒ１は水素原子、フッ素原子、塩素原子、基中の任意の水素原子がフッ素原子に置換されていても良く、１個以上の−ＣＨ２−が各々独立して−Ｏ−、−ＣＯ−、−ＣＯＯ−、−ＯＣＯ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から１８の直鎖状又は分岐状アルキル基を表すことがより好ましく、Ｒ１は基中の任意の水素原子がフッ素原子に置換されていても良く、１個以上の−ＣＨ２−が各々独立して−Ｏ−、−ＣＯ−、−ＣＯＯ−又は−ＯＣＯ−によって置換されていても良い炭素原子数１から１８の直鎖状又は分岐状アルキル基を表すことがさらに好ましく、Ｒ１は１個以上の−ＣＨ２−が各々独立して−Ｏ−、−ＣＯＯ−又は−ＯＣＯ−によって置換されていても良い炭素原子数１から８の直鎖状又は分岐状アルキル基を表すことがさらにより好ましく、Ｒ１は炭素原子数１から５の直鎖状アルキル基又は炭素原子数１から４の直鎖状アルコキシ基を表すことが特に好ましい。
【００１９】
一般式（Ｉ）において、Ａ１、Ａ２及びＡ３は各々独立して１，４−フェニレン基、１，４−シクロヘキシレン基、ビシクロ［２．２．２］オクタン−１，４−ジイル基、ピリジン−２，５−ジイル基、ピリミジン−２，５−ジイル基、テトラヒドロピラン−２，５−ジイル基又は１，３−ジオキサン−２，５−ジイル基を表すが、Ａ１が複数存在する場合それらは同一であっても異なっていても良く、また、Ａ１は無置換であるか又は１つ以上の置換基Ｌによって置換されていても良い。合成の容易さ、原料の入手容易さ、液晶性、保存安定性、表示素子を作製した場合のプレチルト角の安定性及び電圧保持率の観点から、Ａ１は複数存在する場合それらは同一であっても異なっていても良く、無置換であるか又は１つ以上の置換基Ｌ１によって置換されていても良い１，４−フェニレン基、１，４−シクロヘキシレン基、テトラヒドロピラン−２，５−ジイル基又は１，３−ジオキサン−２，５−ジイル基を表すことが好ましく、Ａ１は複数存在する場合それらは同一であっても異なっていても良く、下記の式（Ａ−１）から式（Ａ−１１）
【００２０】
【化４】
2020196827.tif 000005
【００２１】
（式中、破線は結合位置を表し、Ｌ１が複数存在する場合それらは同一であっても異なっていても良い。）から選ばれる基を表すことがより好ましく、Ａ１は複数存在する場合それらは同一であっても異なっていても良く、式（Ａ−１）から式（Ａ−７）から選ばれる基を表すことがさらに好ましく、Ａ１は複数存在する場合それらは同一であっても異なっていても良く、式（Ａ−１）から式（Ａ−４）から選ばれる基を表すことがさらにより好ましく、Ａ１は複数存在する場合それらは同一であっても異なっていても良く、式（Ａ−１）及び式（Ａ−２）から選ばれる基を表すことが特に好ましい。また、Ａ２及びＡ３は各々独立して１，４−フェニレン基、１，４−シクロヘキシレン基、テトラヒドロピラン−２，５−ジイル基又は１，３−ジオキサン−２，５−ジイル基を表すことが好ましく、Ａ２及びＡ３は各々独立して上記の式（Ａ−１）、式（Ａ−２）、式（Ａ−８）及び式（Ａ−９）から選ばれる基を表すことがより好ましく、Ａ２及びＡ３は各々独立して式（Ａ−１）及び式（Ａ−２）から選ばれる基を表すことがさらにより好ましく、Ａ２は式（Ａ−１）及び式（Ａ−２）から選ばれる基を表し、Ａ３は式（Ａ−１）で表される基を表すことが特に好ましい。
【００２２】
一般式（Ｉ）において、Ｚ１及びＺ２は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ１が複数存在する場合それらは同一であっても異なっていても良い。合成の容易さ、原料の入手容易さ、液晶性、保存安定性、表示素子を作製した場合のプレチルト角の安定性及び電圧保持率の観点から、Ｚ１及びＺ２はＺ１が複数存在する場合それらは同一であっても異なっていても良く、各々独立して−ＯＣＨ２−、−ＣＨ２Ｏ−、−ＣＨ２ＣＨ２−、−ＣＯＯ−、−ＯＣＯ−、−ＣＯ−ＮＨ−、−ＮＨ−ＣＯ−、−ＣＦ２Ｏ−、−ＯＣＦ２−、−ＣＨ＝ＣＨ−ＣＯＯ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−ＣＦ＝ＣＦ−、−Ｃ≡Ｃ−又は単結合を表すことが好ましく、Ｚ１及びＺ２はＺ１が複数存在する場合それらは同一であっても異なっていても良く、各々独立して−ＯＣＨ２−、−ＣＨ２Ｏ−、−ＣＨ２ＣＨ２−、−ＣＯＯ−、−ＯＣＯ−、−ＣＦ２Ｏ−、−ＯＣＦ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがより好ましく、Ｚ１及びＺ２はＺ１が複数存在する場合それらは同一であっても異なっていても良く、各々独立して−ＯＣＨ２−、−ＣＨ２Ｏ−、−ＣＨ２ＣＨ２−、−ＣＯＯ−、−ＯＣＯ−、−ＣＦ２Ｏ−、−ＯＣＦ２−又は単結合を表すことがさらに好ましく、Ｚ１及びＺ２はＺ１が複数存在する場合それらは同一であっても異なっていても良く、各々独立して−ＯＣＨ２−、−ＣＨ２Ｏ−、−ＣＨ２ＣＨ２−、−ＣＦ２Ｏ−、−ＯＣＦ２−又は単結合を表すことがさらにより好ましく、Ｚ１及びＺ２はＺ１が複数存在する場合それらは同一であっても異なっていても良く、単結合を表すことが特に好ましい。
【００２３】
一般式（Ｉ）で表される化合物の重合性基は光照射によって重合することが好ましい。そのため、一般式（Ｉ）で表される化合物は使用するランプの波長に対応する吸収スペクトルを有するか、増感作用を有する他の成分を併用することが好ましい。表示素子の耐光性を特に重視する場合、一般式（Ｉ）で表される化合物は、上記の吸収スペクトルを有しつつ、吸収スペクトルの長波長側末端がなるべく短波長であることが好ましい。そのためには、使用するランプの波長に対応する吸収スペクトルを有する程度の最小限の共役を有することが好ましい。例えば、一般式（Ｉ）で表される化合物のメソゲン部位の好ましい構造としては、１つ以上の脂肪族環がさらに結合しても良いテルフェニル構造、１つ以上の脂肪族環がさらに結合しても良いビフェニル構造及び１つ以上の脂肪族環がさらに結合しても良いフェニル構造等が挙げられる。
【００２４】
一般式（Ｉ）において、Ｌ１、Ｌ２、Ｌ３及びＬ４は各々独立してフッ素原子、塩素原子、臭素原子、ヨウ素原子、ペンタフルオロスルファニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、当該アルキル基中の任意の水素原子はフッ素原子に置換されていても良く、Ｌ１が複数存在する場合それらは同一であっても異なっていても良く、Ｌ２が複数存在する場合それらは同一であっても異なっていても良く、Ｌ３が複数存在する場合それらは同一であっても異なっていても良く、Ｌ４が複数存在する場合それらは同一であっても異なっていても良く、また、Ｌ４は水素原子又は−Ｓｐ７−ＯＨで表される基を表しても良い。合成の容易さ、原料の入手容易さ、液晶性、保存安定性、表示素子を作製した場合のプレチルト角の安定性及び電圧保持率の観点から、Ｌ１、Ｌ２及びＬ３はＬ１が複数存在する場合それらは同一であっても異なっていても良く、Ｌ２が複数存在する場合それらは同一であっても異なっていても良く、Ｌ３が複数存在する場合それらは同一であっても異なっていても良く、各々独立してフッ素原子、塩素原子、ペンタフルオロスルファニル基、ニトロ基、シアノ基、メチルアミノ基、ジメチルアミノ基、ジエチルアミノ基、ジイソプロピルアミノ基、又は、基中の任意の水素原子がフッ素原子に置換されていても良く、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すことが好ましく、Ｌ１、Ｌ２及びＬ３はＬ１が複数存在する場合それらは同一であっても異なっていても良く、Ｌ２が複数存在する場合それらは同一であっても異なっていても良く、Ｌ３が複数存在する場合それらは同一であっても異なっていても良く、各々独立してフッ素原子、塩素原子、又は、基中の任意の水素原子がフッ素原子に置換されていても良く、１個以上の−ＣＨ２−が各々独立して−Ｏ−、−ＣＯ−、−ＣＯＯ−、−ＯＣＯ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すことがより好ましく、Ｌ１、Ｌ２及びＬ３はＬ１が複数存在する場合それらは同一であっても異なっていても良く、Ｌ２が複数存在する場合それらは同一であっても異なっていても良く、Ｌ３が複数存在する場合それらは同一であっても異なっていても良く、各々独立してフッ素原子、又は、基中の任意の水素原子がフッ素原子に置換されていても良く、１個以上の−ＣＨ２−が各々独立して−Ｏ−、−ＣＯ−、−ＣＯＯ−又は−ＯＣＯ−によって置換されていても良い炭素原子数１から１２の直鎖状又は分岐状アルキル基を表すことがさらに好ましく、Ｌ１、Ｌ２及びＬ３はＬ１が複数存在する場合それらは同一であっても異なっていても良く、Ｌ２が複数存在する場合それらは同一であっても異なっていても良く、Ｌ３が複数存在する場合それらは同一であっても異なっていても良く、各々独立してフッ素原子、炭素原子数１から８の直鎖状アルキル基又は炭素原子数１から７の直鎖状アルコキシ基を表すことがさらにより好ましく、Ｌ１、Ｌ２及びＬ３はＬ１が複数存在する場合それらは同一であっても異なっていても良く、Ｌ２が複数存在する場合それらは同一であっても異なっていても良く、Ｌ３が複数存在する場合それらは同一であっても異なっていても良く、各々独立してフッ素原子、メチル基、エチル基、プロピル基、メトキシ基又はエトキシ基を表すことが特に好ましい。また、Ｌ４は複数存在する場合それらは同一であっても異なっていても良く、水素原子、フッ素原子、塩素原子、ペンタフルオロスルファニル基、ニトロ基、シアノ基、メチルアミノ基、ジメチルアミノ基、ジエチルアミノ基、ジイソプロピルアミノ基、又は、基中の任意の水素原子がフッ素原子に置換されていても良く、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基、若しくは−Ｓｐ７−ＯＨで表される基を表すことが好ましく、Ｌ４は複数存在する場合それらは同一であっても異なっていても良く、水素原子、フッ素原子、塩素原子、又は、基中の任意の水素原子がフッ素原子に置換されていても良く、１個以上の−ＣＨ２−が各々独立して−Ｏ−、−ＣＯ−、−ＣＯＯ−、−ＯＣＯ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基、若しくは−Ｓｐ７−ＯＨで表される基を表すことがより好ましく、Ｌ４は複数存在する場合それらは同一であっても異なっていても良く、水素原子、フッ素原子、又は、基中の任意の水素原子がフッ素原子に置換されていても良く、１個以上の−ＣＨ２−が各々独立して−Ｏ−、−ＣＯ−、−ＣＯＯ−又は−ＯＣＯ−によって置換されていても良い炭素原子数１から１２の直鎖状又は分岐状アルキル基、若しくは−Ｓｐ７−ＯＨで表される基を表すことがさらに好ましく、Ｌ４は複数存在する場合それらは同一であっても異なっていても良く、水素原子、又は、１個以上の−ＣＨ２−が各々独立して−Ｏ−、−ＣＯＯ−又は−ＯＣＯ−によって置換されていても良い炭素原子数１から１０の直鎖状又は分岐状アルキル基、若しくは−Ｓｐ７−ＯＨで表される基を表すことがさらにより好ましく、Ｌ４は複数存在する場合それらは同一であっても異なっていても良く、水素原子、炭素原子数１から８の直鎖状アルキル基、若しくは−Ｓｐ７−ＯＨで表される基を表すことが特に好ましい。
【００２５】
一般式（Ｉ）において、Ｐ１、Ｐ２及びＰ３は各々独立して上記の式（Ｐ−１）から式（Ｐ−７）から選ばれる基を表すが、Ｐ１が複数存在する場合それらは同一であっても異なっていても良く、Ｐ２が複数存在する場合それらは同一であっても異なっていても良く、Ｐ３が複数存在する場合それらは同一であっても異なっていても良い。合成の容易さ、原料の入手容易さ、液晶性、保存安定性、表示素子を作製した場合のプレチルト角の安定性及び電圧保持率の観点から、Ｐ１、Ｐ２及びＰ３はＰ１が複数存在する場合それらは同一であっても異なっていても良く、Ｐ２が複数存在する場合それらは同一であっても異なっていても良く、Ｐ３が複数存在する場合それらは同一であっても異なっていても良く、各々独立して式（Ｐ−１）から式（Ｐ−４）から選ばれる基を表すことが好ましく、Ｐ１、Ｐ２及びＰ３はＰ１が複数存在する場合それらは同一であっても異なっていても良く、Ｐ２が複数存在する場合それらは同一であっても異なっていても良く、Ｐ３が複数存在する場合それらは同一であっても異なっていても良く、各々独立して式（Ｐ−１）から式（Ｐ−３）から選ばれる基を表すことがより好ましく、Ｐ１、Ｐ２及びＰ３はＰ１が複数存在する場合それらは同一であっても異なっていても良く、Ｐ２が複数存在する場合それらは同一であっても異なっていても良く、Ｐ３が複数存在する場合それらは同一であっても異なっていても良く、各々独立して式（Ｐ−１）及び式（Ｐ−２）から選ばれる基を表すことが特に好ましい。
【００２６】
一般式（Ｉ）において、Ｓｐ１、Ｓｐ２、Ｓｐ３、Ｓｐ４、Ｓｐ６及びＳｐ７は各々独立してスペーサー基又は単結合を表すが、Ｓｐ１が複数存在する場合それらは同一であっても異なっていても良く、Ｓｐ２が複数存在する場合それらは同一であっても異なっていても良く、Ｓｐ３が複数存在する場合それらは同一であっても異なっていても良く、Ｓｐ７が複数存在する場合それらは同一であっても異なっていても良い。合成の容易さ、原料の入手容易さ、液晶性、保存安定性、表示素子を作製した場合のプレチルト角の安定性及び電圧保持率の観点から、Ｓｐ１、Ｓｐ２、Ｓｐ３、Ｓｐ４、Ｓｐ６及びＳｐ７はＳｐ１が複数存在する場合それらは同一であっても異なっていても良く、Ｓｐ２が複数存在する場合それらは同一であっても異なっていても良く、Ｓｐ３が複数存在する場合それらは同一であっても異なっていても良く、Ｓｐ７が複数存在する場合それらは同一であっても異なっていても良く、基中の任意の水素原子がフッ素原子に置換されていても良く、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−、−ＣＦ＝ＣＦ−又は−Ｃ≡Ｃ−に置き換えられても良い炭素原子数１から２０の直鎖状又は分岐状アルキレン基又は単結合を表すことが好ましく、Ｓｐ１、Ｓｐ２、Ｓｐ３、Ｓｐ４、Ｓｐ６及びＳｐ７はＳｐ１が複数存在する場合それらは同一であっても異なっていても良く、Ｓｐ２が複数存在する場合それらは同一であっても異なっていても良く、Ｓｐ３が複数存在する場合それらは同一であっても異なっていても良く、Ｓｐ７が複数存在する場合それらは同一であっても異なっていても良く、１個以上の−ＣＨ２−が各々独立して−Ｏ−、−ＣＯＯ−、−ＯＣＯ−、−Ｏ−ＣＯ−Ｏ−に置き換えられても良い炭素原子数１から１０の直鎖状又は分岐状アルキレン基又は単結合を表すことがより好ましく、Ｓｐ１、Ｓｐ２、Ｓｐ３、Ｓｐ４、Ｓｐ６及びＳｐ７はＳｐ１が複数存在する場合それらは同一であっても異なっていても良く、Ｓｐ２が複数存在する場合それらは同一であっても異なっていても良く、Ｓｐ３が複数存在する場合それらは同一であっても異なっていても良く、Ｓｐ７が複数存在する場合それらは同一であっても異なっていても良く、１個以上の−ＣＨ２−が各々独立して−Ｏ−、−ＣＯＯ−、−ＯＣＯ−に置き換えられても良い炭素原子数１から１０の直鎖状又は分岐状アルキレン基又は単結合を表すことがさらに好ましく、Ｓｐ１、Ｓｐ２、Ｓｐ３、Ｓｐ４、Ｓｐ６及びＳｐ７はＳｐ１が複数存在する場合それらは同一であっても異なっていても良く、Ｓｐ２が複数存在する場合それらは同一であっても異なっていても良く、Ｓｐ３が複数存在する場合それらは同一であっても異なっていても良く、Ｓｐ７が複数存在する場合それらは同一であっても異なっていても良く、１個以上の−ＣＨ２−が−Ｏ−に置き換えられても良い炭素原子数１から８の直鎖状アルキレン基又は単結合を表すことがさらにより好ましく、Ｓｐ１、Ｓｐ２、Ｓｐ３、Ｓｐ４、Ｓｐ６及びＳｐ７はＳｐ１が複数存在する場合それらは同一であっても異なっていても良く、Ｓｐ２が複数存在する場合それらは同一であっても異なっていても良く、Ｓｐ３が複数存在する場合それらは同一であっても異なっていても良く、Ｓｐ７が複数存在する場合それらは同一であっても異なっていても良く、１個以上の−ＣＨ２−が−Ｏ−に置き換えられても良い炭素原子数１から５の直鎖状アルキレン基又は単結合を表すことが特に好ましい。
【００２７】
一般式（Ｉ）において、Ｓｐ５は４価の基を表す。合成の容易さ、原料の入手容易さ、液晶性、保存安定性、表示素子を作製した場合のプレチルト角の安定性及び電圧保持率の観点から、Ｓｐ５は炭素原子又はケイ素原子を表すことが好ましく、Ｓｐ５は炭素原子を表すことが特に好ましい。
【００２８】
一般式（Ｉ）において、ｍ１は０、１、２又は３を表す。合成の容易さ、原料の入手容易さ、液晶性、保存安定性、表示素子を作製した場合のプレチルト角の安定性及び電圧保持率の観点から、ｍ１は０、１又は２を表すことが好ましく、ｍ１は１又は２を表すことがより好ましく、ｍ１は２を表すことが特に好ましい。
【００２９】
一般式（Ｉ）において、ｋ１及びｋ２は各々独立して０から４の整数を表し、ｒ１及びｒ２は各々独立して０から４の整数を表すが、ｋ１＋ｒ１は０から４の整数を表し、ｋ２＋ｒ２は０から４の整数を表す。合成の容易さ、原料の入手容易さ、液晶性、保存安定性、表示素子を作製した場合のプレチルト角の安定性及び電圧保持率の観点から、ｋ１は０、１、２又は３を表し、ｒ１は０、１、２又は３を表すことが好ましく、ｋ１は０、１又は２を表し、ｒ１は０、１又は２を表すことがより好ましく、ｋ１は０又は１を表し、ｒ１は０又は１を表すことがさらに好ましく、ｋ１は０を表し、ｒ１は０又は１を表すことが特に好ましい。また、ｋ２は０、１、２又は３を表し、ｒ２は０、１、２又は３を表すことが好ましく、ｋ２は０、１又は２を表し、ｒ２は０、１又は２を表すことがより好ましく、ｋ２は１又は２を表し、ｒ２は０又は１を表すことがさらに好ましく、ｋ２は１又は２を表し、ｒ２は０を表すことが特に好ましい。
【００３０】
一般式（Ｉ）において、ｋ３は０、１又は２を表し、ｒ３は０、１又は２を表すが、ｋ３＋ｒ３は２を表す。合成の容易さ、原料の入手容易さ、液晶性、保存安定性、表示素子を作製した場合のプレチルト角の安定性及び電圧保持率の観点から、ｋ３は０又は１を表し、ｒ３は１又は２を表すことが好ましく、ｋ３は０を表し、ｒ３は２を表すことが特に好ましい。
【００３１】
一般式（Ｉ）で表される化合物は、合成の容易さ、原料の入手容易さ、液晶性、保存安定性、表示素子を作製した場合のプレチルト角の安定性及び電圧保持率の観点から、下記の一般式（Ｉ−ｉ）
【００３２】
【化５】
2020196827.tif 000006
【００３３】
（式中、Ｒａ１は下記の式（Ｒａ１）
【００３４】
【化６】
2020196827.tif 000007
【００３５】
（式中、破線は結合位置を表す。）で表される基を表し、
Ｒ１１は水素原子、フッ素原子、塩素原子、基中の任意の水素原子がフッ素原子に置換されていても良く、１個以上の−ＣＨ２−が各々独立して−Ｏ−、−ＣＯ−、−ＣＯＯ−、−ＯＣＯ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から１８の直鎖状又は分岐状アルキル基を表し、
Ａ１１は下記の式（Ａ１−１）から式（Ａ１−１１）
【００３６】
【化７】
2020196827.tif 000008
【００３７】
（式中、破線は結合位置を表し、Ｌ１１が複数存在する場合それらは同一であっても異なっていても良い。）から選ばれる基を表すが、Ａ１１が複数存在する場合それらは同一であっても異なっていても良く、
Ａ２１及びＡ３１は各々独立して上記の式（Ａ１−１）、式（Ａ１−２）、式（Ａ１−８）及び式（Ａ１−９）から選ばれる基を表し、
Ｚ１１及びＺ２１は各々独立して−ＯＣＨ２−、−ＣＨ２Ｏ−、−ＣＨ２ＣＨ２−、−ＣＯＯ−、−ＯＣＯ−、−ＣＦ２Ｏ−、−ＯＣＦ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すが、Ｚ１１が複数存在する場合それらは同一であっても異なっていても良く、
Ｌ１１、Ｌ２１及びＬ３１は各々独立してフッ素原子、塩素原子、又は、基中の任意の水素原子がフッ素原子に置換されていても良く、１個以上の−ＣＨ２−が各々独立して−Ｏ−、−ＣＯ−、−ＣＯＯ−、−ＯＣＯ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、Ｌ１１が複数存在する場合それらは同一であっても異なっていても良く、Ｌ２１が複数存在する場合それらは同一であっても異なっていても良く、Ｌ３１が複数存在する場合それらは同一であっても異なっていても良く、
Ｌ４１は水素原子、フッ素原子、塩素原子、又は、基中の任意の水素原子がフッ素原子に置換されていても良く、１個以上の−ＣＨ２−が各々独立して−Ｏ−、−ＣＯ−、−ＣＯＯ−、−ＯＣＯ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基、若しくは−Ｓｐ７１−ＯＨで表される基を表すが、Ｌ４１が複数存在する場合それらは同一であっても異なっていても良く、
Ｐ１１、Ｐ２１及びＰ３１は各々独立して式（Ｐ−１）から式（Ｐ−４）から選ばれる基を表すが、Ｐ１１が複数存在する場合それらは同一であっても異なっていても良く、Ｐ２１が複数存在する場合それらは同一であっても異なっていても良く、Ｐ３１が複数存在する場合それらは同一であっても異なっていても良く、
Ｓｐ１１、Ｓｐ２１、Ｓｐ３１、Ｓｐ４１、Ｓｐ６１及びＳｐ７１は１個以上の−ＣＨ２−が各々独立して−Ｏ−、−ＣＯＯ−、−ＯＣＯ−、−Ｏ−ＣＯ−Ｏ−に置き換えられても良い炭素原子数１から１０の直鎖状又は分岐状アルキレン基又は単結合を表すが、Ｓｐ１１が複数存在する場合それらは同一であっても異なっていても良く、Ｓｐ２１が複数存在する場合それらは同一であっても異なっていても良く、Ｓｐ３１が複数存在する場合それらは同一であっても異なっていても良く、Ｓｐ７１が複数存在する場合それらは同一であっても異なっていても良く、
ｍ１１は０、１又は２を表し、
ｋ１１は０、１、２又は３を表し、ｒ１１は０、１、２又は３を表すが、ｋ１１＋ｒ１１は０から４の整数を表し、
ｋ２１は０、１、２又は３を表し、ｒ２１は０、１、２又は３を表すが、ｋ２１＋ｒ２１は０から４の整数を表し、
ｋ３１は０又は１を表し、ｒ３１は１又は２を表すが、ｋ３１＋ｒ３１は２を表し、
ｋ１１＋ｋ２１＋ｋ３１は１から６の整数を表す。）で表される化合物であることが好ましく、下記の一般式（Ｉ−ｉｉ）
【００３８】
【化８】
2020196827.tif 000009
【００３９】
（式中、Ｒａ２は下記の式（Ｒａ２）
【００４０】
【化９】
2020196827.tif 000010
【００４１】
（式中、破線は結合位置を表す。）で表される基を表し、
Ｒ１２は１個以上の−ＣＨ２−が各々独立して−Ｏ−、−ＣＯＯ−又は−ＯＣＯ−によって置換されていても良い炭素原子数１から８の直鎖状又は分岐状アルキル基を表し、
Ａ１２は下記の式（Ａ２−１）から式（Ａ２−４）
【００４２】
【化１０】
2020196827.tif 000011
【００４３】
（式中、破線は結合位置を表し、Ｌ１２が複数存在する場合それらは同一であっても異なっていても良い。）から選ばれる基を表すが、Ａ１２が複数存在する場合それらは同一であっても異なっていても良く、
Ａ２２及びＡ３２は各々独立して上記の式（Ａ２−１）及び式（Ａ２−２）から選ばれる基を表し、
Ｚ１２及びＺ２２は各々独立して−ＯＣＨ２−、−ＣＨ２Ｏ−、−ＣＨ２ＣＨ２−、−ＣＦ２Ｏ−、−ＯＣＦ２−又は単結合を表すが、Ｚ１２が複数存在する場合それらは同一であっても異なっていても良く、
Ｌ１２、Ｌ２２及びＬ３２は各々独立してフッ素原子、炭素原子数１から８の直鎖状アルキル基又は炭素原子数１から７の直鎖状アルコキシ基を表すが、Ｌ１２が複数存在する場合それらは同一であっても異なっていても良く、Ｌ２２が複数存在する場合それらは同一であっても異なっていても良く、Ｌ３２が複数存在する場合それらは同一であっても異なっていても良く、
Ｌ４２は水素原子、又は、１個以上の−ＣＨ２−が各々独立して−Ｏ−、−ＣＯＯ−又は−ＯＣＯ−によって置換されていても良い炭素原子数１から１０の直鎖状又は分岐状アルキル基、若しくは−Ｓｐ７２−ＯＨで表される基を表すが、Ｌ４２が複数存在する場合それらは同一であっても異なっていても良く、
Ｐ１２、Ｐ２２及びＰ３２は各々独立して式（Ｐ−１）から式（Ｐ−３）から選ばれる基を表すが、Ｐ１２が複数存在する場合それらは同一であっても異なっていても良く、Ｐ２２が複数存在する場合それらは同一であっても異なっていても良く、
Ｓｐ１２、Ｓｐ２２、Ｓｐ３２、Ｓｐ４２、Ｓｐ６２及びＳｐ７２は１個以上の−ＣＨ２−が−Ｏ−に置き換えられても良い炭素原子数１から８の直鎖状アルキレン基又は単結合を表すが、Ｓｐ１２が複数存在する場合それらは同一であっても異なっていても良く、Ｓｐ２２が複数存在する場合それらは同一であっても異なっていても良く、Ｓｐ７２が複数存在する場合それらは同一であっても異なっていても良く、
ｍ１２は１又は２を表し、
ｋ１２は０、１又は２を表し、ｒ１２は０、１又は２を表すが、ｋ１２＋ｒ１２は０から４の整数を表し、
ｋ２２は０、１又は２を表し、ｒ２２は０、１又は２を表すが、ｋ２２＋ｒ２２は０から４の整数を表し、
ｋ３２は０又は１を表し、ｒ３２は１又は２を表すが、ｋ３２＋ｒ３２は２を表し、
ｋ１２＋ｋ２２＋ｋ３２は１から６の整数を表す。）で表される化合物であることがより好ましく、下記の一般式（Ｉ−ｉｉｉ）
【００４４】
【化１１】
2020196827.tif 000012
【００４５】
（式中、Ｒａ３は下記の式（Ｒａ３）
【００４６】
【化１２】
2020196827.tif 000013
【００４７】
（式中、破線は結合位置を表す。）で表される基を表し、
Ｒ１３は炭素原子数１から５の直鎖状アルキル基又は炭素原子数１から４の直鎖状アルコキシ基を表し、
Ａ１３１及びＡ１３２は各々独立して下記の式（Ａ３−１）及び式（Ａ３−２）
【００４８】
【化１３】
2020196827.tif 000014
【００４９】
（式中、破線は結合位置を表す。）から選ばれる基を表し、
Ｌ２３はフッ素原子、メチル基、エチル基、プロピル基、メトキシ基又はエトキシ基を表し、
Ｌ４３１及びＬ４３２は各々独立して水素原子、炭素原子数１から８の直鎖状アルキル基、若しくは−Ｓｐ７３−ＯＨで表される基を表し、
Ｐ２３は式（Ｐ−１）及び式（Ｐ−２）から選ばれる基を表すが、Ｐ２３が複数存在する場合それらは同一であっても異なっていても良く、
Ｓｐ２３、Ｓｐ４３、Ｓｐ６３及びＳｐ７３は１個以上の−ＣＨ２−が−Ｏ−に置き換えられても良い炭素原子数１から５の直鎖状アルキレン基又は単結合を表すが、Ｓｐ２３が複数存在する場合それらは同一であっても異なっていても良く、Ｓｐ７３が複数存在する場合それらは同一であっても異なっていても良く、
ｒ１３は０又は１を表し、
ｋ２３は１又は２を表す。）で表される化合物であることがさらに好ましい。
【００５０】
一般式（Ｉ）で表される化合物として具体的には、下記の式（Ｉ−１）から式（Ｉ−２５）
【００５１】
【化１４】
2020196827.tif 000015
【００５２】
【化１５】
2020196827.tif 000016
【００５３】
【化１６】
2020196827.tif 000017
【００５４】
【化１７】
2020196827.tif 000018
【００５５】
【化１８】
2020196827.tif 000019
【００５６】
【化１９】
2020196827.tif 000020
【００５７】
【化２０】
2020196827.tif 000021
【００５８】
【化２１】
2020196827.tif 000022
【００５９】
【化２２】
2020196827.tif 000023
【００６０】
で表される化合物が挙げられる。
【００６１】
液晶組成物中に含まれる化合物（A）の量は、０．２〜４質量％程度であることが好ましく、０．４〜３質量％程度であることがより好ましく、０．５〜２質量％程度であることがさらに好ましく、０．５〜１質量％程度であることがとりわけ好ましい。かかる量で配向助剤を含む液晶組成物は、表示素子の製造工程における光照射前後のプレチルト角の変化量が小さい。また、表示素子の製造工程における光照射後の電圧保持率に優れる。
【００６２】
＜化合物（B）＞
前記化合物（B）はヒドロキシル基、アミノ基、メルカプト基及びカルボキシル基から選ばれる基を有している。上記化合物（A）中のこれらの基は、表示素子中において、液晶組成物を含む液晶層と直接当接する部材（電極（例えば、ＩＴＯ）、基板（例えば、ガラス基板、アクリル基板、透明基板、フレキシブル基板等）、樹脂層（例えば、カラーフィルタ、配向膜、オーバーコート層等）、絶縁膜（例えば、無機材料膜、ＳｉＮｘ等））に対して相互作用し、その結果、上記化合物（B）は上記液晶組成物を含む液晶層と直接当接する部材に吸着又は結合することができる。また、前記化合物（B）はジオキサン構造を有しており、表示素子中において、液晶組成物を含む液晶層と直接当接する部材より微量に溶出する金属又は金属イオンに対して相互作用し、配位結合することができる。以上の相互作用の結果として、前記化合物（B）は液晶組成物を含む液晶層と直接当接する部材上に金属又は金属イオンを捕捉すると共に、液晶組成物中への溶出を防ぐことができる。ここで、前記金属または金属イオンは、前記化合物（A）の構造中におけるヒドロキシル基とエステル構造との間で生じるエステル交換反応を触媒し加速することから、前記化合物（B）が金属又は金属イオンを捕捉することで前記化合物（A）の構造中でのエステル交換反応を防止し、ひいては表示素子の光照射前後のプレチルト角の変化量を小さくすると共に光照射後の電圧保持率の低下を防ぐ効果がある。
【００６３】
また、前記化合物（B）が、ジオキサン構造とヒンダードフェノール構造とを有する化合物であることが好ましい。前記化合物（B）がかかる構造を有する場合、ヒンダードフェノール構造が表示素子中における上記部材と相互作用すると共に、さらに酸化防止剤としての作用も果たすことによって、光照射後の電圧保持率をさらに高めることができる。
【００６４】
前記化合物（B）が、下記の一般式（ＩＩ）
【００６５】
【化２３】
2020196827.tif 000024
【００６６】
（式中、Ｒ２は水素原子、フッ素原子、塩素原子、臭素原子、ヨウ素原子、ペンタフルオロスルファニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、当該アルキル基中の任意の水素原子はフッ素原子に置換されていても良く、若しくは、Ｒ２は下記の式（Ｒ２Ｔ）
【００６７】
【化２４】
2020196827.tif 000025
【００６８】
（式中、破線は結合位置を表す。）で表される基を表し、
Ｒｂ、Ｒｃ、Ｒｄ及びＲｅは各々独立して炭素原子数１から１０の直鎖状又は分岐状アルキル基を表し、
Ａ５は下記の式（Ａ５−１）から式（Ａ５−３）
【００６９】
【化２５】
2020196827.tif 000026
【００７０】
（式中、破線は結合位置を表し、Ｒｆ、Ｒｇ、Ｒｈ、Ｒｉ、Ｒｊ及びＲｋは各々独立して水素原子又は炭素原子数１から１０の直鎖状又は分岐状アルキル基を表す。）から選ばれる基を表し、
Ａ４及びＡ６は各々独立して１，４−フェニレン基、１，４−シクロヘキシレン基、ビシクロ［２．２．２］オクタン−１，４−ジイル基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基、テトラヒドロピラン−２，５−ジイル基又は１，３−ジオキサン−２，５−ジイル基を表すが、これらの基は無置換であるか又は１つ以上の置換基Ｌ５によって置換されていても良く、Ａ４が複数存在する場合それらは同一であっても異なっていても良く、Ａ６が複数存在する場合それらは同一であっても異なっていても良く、
Ｌ５はフッ素原子、塩素原子、臭素原子、ヨウ素原子、ペンタフルオロスルファニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、当該アルキル基中の任意の水素原子はフッ素原子に置換されていても良く、Ｌ５が複数存在する場合それらは同一であっても異なっていても良く、
Ｚ３、Ｚ４、Ｚ５及びＺ６は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ３が複数存在する場合それらは同一であっても異なっていても良く、Ｚ４が複数存在する場合それらは同一であっても異なっていても良く、
ｍ２及びｍ３は各々独立して０、１、２又は３を表す。）で表される化合物であることが好ましい。
【００７１】
一般式（ＩＩ）において、Ｒ２は水素原子、フッ素原子、塩素原子、臭素原子、ヨウ素原子、ペンタフルオロスルファニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、当該アルキル基中の任意の水素原子はフッ素原子に置換されていても良く、若しくは、Ｒ２は式（Ｒ２Ｔ）で表される基を表す。合成の容易さ、原料の入手容易さ、液晶性、保存安定性、表示素子を作製した場合のプレチルト角の安定性及び電圧保持率の観点から、Ｒ２は水素原子、フッ素原子、塩素原子、ペンタフルオロスルファニル基、ニトロ基、シアノ基、メチルアミノ基、ジメチルアミノ基、ジエチルアミノ基、ジイソプロピルアミノ基、又は、基中の任意の水素原子がフッ素原子に置換されていても良く、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基若しくは式（Ｒ２Ｔ）で表される基を表すことが好ましく、Ｒ２は水素原子、フッ素原子、塩素原子、基中の任意の水素原子がフッ素原子に置換されていても良く、１個以上の−ＣＨ２−が各々独立して−Ｏ−、−ＣＯ−、−ＣＯＯ−、−ＯＣＯ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から１８の直鎖状又は分岐状アルキル基若しくは式（Ｒ２Ｔ）で表される基を表すことがより好ましく、Ｒ２は基中の任意の水素原子がフッ素原子に置換されていても良く、１個以上の−ＣＨ２−が各々独立して−Ｏ−、−ＣＯ−、−ＣＯＯ−又は−ＯＣＯ−によって置換されていても良い炭素原子数１から１８の直鎖状又は分岐状アルキル基若しくは式（Ｒ２Ｔ）で表される基を表すことがさらに好ましく、Ｒ２は１個以上の−ＣＨ２−が各々独立して−Ｏ−、−ＣＯＯ−又は−ＯＣＯ−によって置換されていても良い炭素原子数１から８の直鎖状又は分岐状アルキル基若しくは式（Ｒ２Ｔ）で表される基を表すことがさらにより好ましく、Ｒ２は炭素原子数１から５の直鎖状アルキル基又は炭素原子数１から４の直鎖状アルコキシ基若しくは式（Ｒ２Ｔ）で表される基を表すことが特に好ましい。
【００７２】
一般式（ＩＩ）において、Ｒｂ、Ｒｃ、Ｒｄ及びＲｅは各々独立して炭素原子数１から１０の直鎖状又は分岐状アルキル基を表す。合成の容易さ、原料の入手容易さ、液晶性、保存安定性、表示素子を作製した場合のプレチルト角の安定性及び電圧保持率の観点から、Ｒｂ、Ｒｃ、Ｒｄ及びＲｅは各々独立して炭素原子数１から８の直鎖状又は分岐状アルキル基を表すことが好ましく、Ｒｂ、Ｒｃ、Ｒｄ及びＲｅは各々独立して炭素原子数１から６の直鎖状又は分岐状アルキル基を表すことがより好ましく、Ｒｂ、Ｒｃ、Ｒｄ及びＲｅは各々独立して炭素原子数２から５の直鎖状又は分岐状アルキル基を表すことがさらに好ましく、Ｒｂ、Ｒｃ、Ｒｄ及びＲｅは各々独立して炭素原子数３から５の分岐状アルキル基を表すことがさらにより好ましく、Ｒｂ、Ｒｃ、Ｒｄ及びＲｅはｔｅｒｔ−ブチル基を表すことが特に好ましい。
【００７３】
一般式（ＩＩ）において、Ａ５は式（Ａ５−１）から式（Ａ５−３）から選ばれる基を表し、これらの基中のＲｆ、Ｒｇ、Ｒｈ、Ｒｉ、Ｒｊ及びＲｋは各々独立して水素原子又は炭素原子数１から１０の直鎖状又は分岐状アルキル基を表す。合成の容易さ、原料の入手容易さ、液晶性、保存安定性、表示素子を作製した場合のプレチルト角の安定性及び電圧保持率の観点から、Ｒｆ、Ｒｇ、Ｒｈ、Ｒｉ、Ｒｊ及びＲｋは各々独立して水素原子又は炭素原子数１から８の直鎖状又は分岐状アルキル基を表すことが好ましく、Ｒｆ、Ｒｇ、Ｒｈ、Ｒｉ、Ｒｊ及びＲｋは各々独立して水素原子又は炭素原子数１から６の直鎖状又は分岐状アルキル基を表すことがより好ましく、Ｒｆ、Ｒｇ、Ｒｈ、Ｒｉ、Ｒｊ及びＲｋは各々独立して水素原子又は炭素原子数１から５の直鎖状又は分岐状アルキル基を表すことがさらに好ましく、Ｒｆ、Ｒｇ、Ｒｈ、Ｒｉ、Ｒｊ及びＲｋは各々独立して水素原子又は炭素原子数１から３の直鎖状アルキル基を表すことがさらにより好ましく、Ｒｆ、Ｒｇ、Ｒｈ、Ｒｉ、Ｒｊ及びＲｋは各々独立して水素原子を表すことが特に好ましい。また、Ａ５は式（Ａ５−１）及び式（Ａ５−３）から選ばれる基を表すことが特に好ましい。
【００７４】
一般式（ＩＩ）において、Ａ４及びＡ６は各々独立して１，４−フェニレン基、１，４−シクロヘキシレン基、ビシクロ［２．２．２］オクタン−１，４−ジイル基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基、テトラヒドロピラン−２，５−ジイル基又は１，３−ジオキサン−２，５−ジイル基を表すが、これらの基は無置換であるか又は１つ以上の置換基Ｌ５によって置換されていても良く、Ａ４が複数存在する場合それらは同一であっても異なっていても良く、Ａ６が複数存在する場合それらは同一であっても異なっていても良い。合成の容易さ、原料の入手容易さ、液晶性、保存安定性、表示素子を作製した場合のプレチルト角の安定性及び電圧保持率の観点から、Ａ４及びＡ６は複数存在する場合それらは同一であっても異なっていても良く、各々独立して無置換であるか又は１つ以上の置換基Ｌ５によって置換されていても良い１，４−フェニレン基、１，４−シクロヘキシレン基、ナフタレン−２，６−ジイル基、テトラヒドロピラン−２，５−ジイル基、１，３−ジオキサン−２，５−ジイル基を表すことが好ましく、Ａ４及びＡ６は複数存在する場合それらは同一であっても異なっていても良く、各々独立して下記の式（Ａ−１２）から式（Ａ−２２）
【００７５】
【化２６】
2020196827.tif 000027
【００７６】
（式中、破線は結合位置を表し、Ｌ５が複数存在する場合それらは同一であっても異なっていても良い。）から選ばれる基を表すことがより好ましく、Ａ４及びＡ６は複数存在する場合それらは同一であっても異なっていても良く、各々独立して式（Ａ−１２）から式（Ａ−１８）から選ばれる基を表すことがさらに好ましく、Ａ４及びＡ６は複数存在する場合それらは同一であっても異なっていても良く、各々独立して式（Ａ−１２）から式（Ａ−１５）から選ばれる基を表すことがさらにより好ましく、Ａ４及びＡ６は複数存在する場合それらは同一であっても異なっていても良く、各々独立して式（Ａ−１２）及び式（Ａ−１３）から選ばれる基を表すことが特に好ましい。
【００７７】
一般式（ＩＩ）において、Ｌ５はフッ素原子、塩素原子、臭素原子、ヨウ素原子、ペンタフルオロスルファニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、当該アルキル基中の任意の水素原子はフッ素原子に置換されていても良く、Ｌ５が複数存在する場合それらは同一であっても異なっていても良い。合成の容易さ、原料の入手容易さ、液晶性、保存安定性、表示素子を作製した場合のプレチルト角の安定性及び電圧保持率の観点から、Ｌ５はフッ素原子、塩素原子、ペンタフルオロスルファニル基、ニトロ基、シアノ基、メチルアミノ基、ジメチルアミノ基、ジエチルアミノ基、ジイソプロピルアミノ基、又は、基中の任意の水素原子がフッ素原子に置換されていても良く、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すことが好ましく、Ｌ５はフッ素原子、塩素原子、又は、基中の任意の水素原子がフッ素原子に置換されていても良く、１個以上の−ＣＨ２−が各々独立して−Ｏ−、−ＣＯ−、−ＣＯＯ−、−ＯＣＯ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すことがより好ましく、Ｌ５はフッ素原子、又は、基中の任意の水素原子がフッ素原子に置換されていても良く、１個以上の−ＣＨ２−が各々独立して−Ｏ−、−ＣＯ−、−ＣＯＯ−又は−ＯＣＯ−によって置換されていても良い炭素原子数１から１２の直鎖状又は分岐状アルキル基を表すことがさらに好ましく、Ｌ５はフッ素原子、炭素原子数１から８の直鎖状アルキル基又は炭素原子数１から７の直鎖状アルコキシ基を表すことがさらにより好ましく、Ｌ５はフッ素原子、メチル基、エチル基、プロピル基、メトキシ基又はエトキシ基を表すことが特に好ましい。
【００７８】
一般式（ＩＩ）において、Ｚ３、Ｚ４、Ｚ５及びＺ６は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ３が複数存在する場合それらは同一であっても異なっていても良く、Ｚ４が複数存在する場合それらは同一であっても異なっていても良い。合成の容易さ、原料の入手容易さ、液晶性、保存安定性、表示素子を作製した場合のプレチルト角の安定性及び電圧保持率の観点から、Ｚ３、Ｚ４、Ｚ５及びＺ６は各々独立して−ＯＣＨ２−、−ＣＨ２Ｏ−、−ＣＨ２ＣＨ２−、−ＣＯＯ−、−ＯＣＯ−、−ＣＯ−ＮＨ−、−ＮＨ−ＣＯ−、−ＣＦ２Ｏ−、−ＯＣＦ２−、−ＣＨ＝ＣＨ−ＣＯＯ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−ＣＦ＝ＣＦ−、−Ｃ≡Ｃ−又は単結合を表すことが好ましく、Ｚ３、Ｚ４、Ｚ５及びＺ６は各々独立して−ＯＣＨ２−、−ＣＨ２Ｏ−、−ＣＨ２ＣＨ２−、−ＣＯＯ−、−ＯＣＯ−、−ＣＦ２Ｏ−、−ＯＣＦ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがより好ましく、Ｚ３、Ｚ４、Ｚ５及びＺ６は各々独立して−ＯＣＨ２−、−ＣＨ２Ｏ−、−ＣＨ２ＣＨ２−、−ＣＯＯ−、−ＯＣＯ−、−ＣＦ２Ｏ−、−ＯＣＦ２−又は単結合を表すことがさらに好ましく、Ｚ３、Ｚ４、Ｚ５及びＺ６は各々独立して−ＯＣＨ２−、−ＣＨ２Ｏ−、−ＣＨ２ＣＨ２−、−ＣＦ２Ｏ−、−ＯＣＦ２−又は単結合を表すことがさらにより好ましく、Ｚ３、Ｚ４、Ｚ５及びＺ６は単結合を表すことが特に好ましい。
【００７９】
一般式（ＩＩ）において、ｍ２及びｍ３は各々独立して０、１、２又は３を表す。合成の容易さ、原料の入手容易さ、液晶性、保存安定性、表示素子を作製した場合のプレチルト角の安定性及び電圧保持率の観点から、ｍ２及びｍ３は各々独立して０、１又は２を表すことが好ましく、ｍ２及びｍ３は各々独立して０又は１を表すことがより好ましく、ｍ２及びｍ３は０を表すことが特に好ましい。
【００８０】
一般式（ＩＩ）で表される化合物は、合成の容易さ、原料の入手容易さ、液晶性、保存安定性、表示素子を作製した場合のプレチルト角の安定性及び電圧保持率の観点から、下記の一般式（ＩＩ−ｉ）
【００８１】
【化２７】
2020196827.tif 000028
【００８２】
（式中、Ｒ２１は水素原子、フッ素原子、塩素原子、基中の任意の水素原子がフッ素原子に置換されていても良く、１個以上の−ＣＨ２−が各々独立して−Ｏ−、−ＣＯ−、−ＣＯＯ−、−ＯＣＯ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から１８の直鎖状又は分岐状アルキル基若しくは下記の式（Ｒ２Ｔ１）
【００８３】
【化２８】
2020196827.tif 000029
【００８４】
（式中、破線は結合位置を表す。）で表される基を表し、
Ｒｂ１、Ｒｃ１、Ｒｄ１及びＲｅ１は各々独立して炭素原子数２から５の直鎖状又は分岐状アルキル基を表し、
Ａ５１は下記の式（Ａ５１−１）から式（Ａ５１−３）
【００８５】
【化２９】
2020196827.tif 000030
【００８６】
（式中、破線は結合位置を表し、Ｒｆ１、Ｒｇ１、Ｒｈ１、Ｒｉ１、Ｒｊ１及びＲｋ１は各々独立して水素原子又は炭素原子数１から６の直鎖状又は分岐状アルキル基を表す。）から選ばれる基を表し、
Ａ４１及びＡ６１は各々独立して下記の式（Ａ１−１２）から式（Ａ１−２２）
【００８７】
【化３０】
2020196827.tif 000031
【００８８】
（式中、破線は結合位置を表し、Ｌ５１が複数存在する場合それらは同一であっても異なっていても良い。）から選ばれる基を表し、
Ｌ５１はフッ素原子、塩素原子、又は、基中の任意の水素原子がフッ素原子に置換されていても良く、１個以上の−ＣＨ２−が各々独立して−Ｏ−、−ＣＯ−、−ＣＯＯ−、−ＯＣＯ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されていても良い炭素原子数１から２０の直鎖状又は分岐状アルキル基を表すが、Ｌ５１が複数存在する場合それらは同一であっても異なっていても良く、
Ｚ３１、Ｚ４１、Ｚ５１及びＺ６１は各々独立して−ＯＣＨ２−、−ＣＨ２Ｏ−、−ＣＨ２ＣＨ２−、−ＣＯＯ−、−ＯＣＯ−、−ＣＦ２Ｏ−、−ＯＣＦ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表し、
ｍ２１及びｍ３１は各々独立して０又は１を表す。）で表される化合物であることが好ましく、下記の一般式（ＩＩ−ｉｉ）
【００８９】
【化３１】
2020196827.tif 000032
【００９０】
（式中、Ｒ２２は１個以上の−ＣＨ２−が各々独立して−Ｏ−、−ＣＯＯ−又は−ＯＣＯ−によって置換されていても良い炭素原子数１から８の直鎖状又は分岐状アルキル基若しくは下記の式（Ｒ２Ｔ２）
【００９１】
【化３２】
2020196827.tif 000033
【００９２】
（式中、破線は結合位置を表す。）で表される基を表し、
Ｒｂ２、Ｒｃ２、Ｒｄ２及びＲｅ２は各々独立して炭素原子数３から５の分岐状アルキル基を表し、
Ａ５２は下記の式（Ａ５２−１）から式（Ａ５２−３）
【００９３】
【化３３】
2020196827.tif 000034
【００９４】
（式中、破線は結合位置を表し、Ｒｆ２、Ｒｇ２、Ｒｈ２、Ｒｉ２、Ｒｊ２及びＲｋ２は各々独立して水素原子又は炭素原子数１から３の直鎖状又は分岐状アルキル基を表す。）から選ばれる基を表し、
Ａ４２は下記の式（Ａ２−１２）から式（Ａ２−１５）
【００９５】
【化３４】
2020196827.tif 000035
【００９６】
（式中、破線は結合位置を表す。）から選ばれる基を表し、
Ｌ５２はフッ素原子、炭素原子数１から８の直鎖状アルキル基又は炭素原子数１から７の直鎖状アルコキシ基を表し、
Ｚ３２、Ｚ５２及びＺ６２は各々独立して−ＯＣＨ２−、−ＣＨ２Ｏ−、−ＣＨ２ＣＨ２−、−ＣＦ２Ｏ−、−ＯＣＦ２−又は単結合を表し、
ｍ２２は０又は１を表す。）で表される化合物であることがより好ましく、下記の一般式（ＩＩ−ｉｉｉ）
【００９７】
【化３５】
2020196827.tif 000036
【００９８】
（式中、Ｒ２３は炭素原子数１から５の直鎖状アルキル基又は炭素原子数１から４の直鎖状アルコキシ基若しくは下記の式（Ｒ２Ｔ３）
【００９９】
【化３６】
2020196827.tif 000037
【０１００】
（式中、破線は結合位置を表す。）で表される基を表し、
Ａ５３は下記の式（Ａ５３−１）及び式（Ａ５３−３）
【０１０１】
【化３７】
2020196827.tif 000038
【０１０２】
（式中、破線は結合位置を表し、Ｒｆ３は水素原子、メチル基、エチル基又はプロピル基を表す。）から選ばれる基を表し、
Ｚ３３は−ＣＨ２ＣＨ２−又は単結合を表し、
ｍ２３は０又は１を表す。）で表される化合物であることがさらに好ましい。
【０１０３】
一般式（ＩＩ）で表される化合物として具体的には、下記の式（ＩＩ−１）から式（ＩＩ−２５）
【０１０４】
【化３８】
2020196827.tif 000039
【０１０５】
【化３９】
2020196827.tif 000040
【０１０６】
【化４０】
2020196827.tif 000041
【０１０７】
【化４１】
2020196827.tif 000042
【０１０８】
【化４２】
2020196827.tif 000043
【０１０９】
【化４３】
2020196827.tif 000044
【０１１０】
【化４４】
2020196827.tif 000045
【０１１１】
【化４５】
2020196827.tif 000046
【０１１２】
【化４６】
2020196827.tif 000047
【０１１３】
で表される化合物が挙げられる。
【０１１４】
液晶組成物中に含まれる化合物（B）の量は、０．０１〜２質量％程度であることが好ましく、０．０１〜１質量％程度であることがより好ましく、０．０２〜０．５質量％程度であることがさらに好ましく、０．０２〜０．１質量％程度であることがとりわけ好ましい。かかる量で配向助剤を含む液晶組成物は、表示素子の製造工程における光照射前後のプレチルト角の変化量が小さい。また、表示素子の製造工程における光照射後の電圧保持率に優れる。
【０１１５】
本願発明において、１，４−シクロヘキシレン基、デカヒドロナフタレン−２，６−ジイル基、テトラヒドロピラン−２，５−ジイル基及び１，３−ジオキサン−２，５−ジイル基に含まれる環構造は、各々トランス体及びシス体のいずれであっても良く、トランス体及びシス体の混合物であっても良い。液晶性の観点から、各々トランス体の含有率がシス体の含有率よりも多いことが好ましく、環構造におけるトランス体の含有率が９５％以上であることがより好ましく、環構造におけるトランス体の含有率が９８％以上であることがさらに好ましく、環構造におけるトランス体の含有率が９９％以上であることがさらにより好ましく、環構造におけるトランス体の含有率が９９．９％以上であることが特に好ましい。また、本願発明において下記の表記（ＣＹ−１）
【０１１６】
【化４７】
2020196827.tif 000048
【０１１７】
（式中、＊は結合手を表す。）は１，４−シクロヘキシレン基のトランス体及び／又はシス体を意味し、下記の表記（ＣＹ−１−ｔ）及び表記（ＣＹ−１−ｃ）
【０１１８】
【化４８】
2020196827.tif 000049
【０１１９】
（式中、＊は結合手を表す。）は各々１，４−シクロヘキシレン基のトランス体とシス体を意味する。下記の表記（ＤＸ−１）及び表記（ＤＸ−２）
【０１２０】
【化４９】
2020196827.tif 000050
【０１２１】
（式中、＊は結合手を表す。）は１，３−ジオキサン−２，５−ジイル基のトランス体及び／又はシス体を意味し、下記の表記（ＤＸ−１−ｔ）及び表記（ＤＸ−２−ｔ）
【０１２２】
【化５０】
2020196827.tif 000051
【０１２３】
（式中、＊は結合手を表す。）は各々１，３−ジオキサン−２，５−ジイル基のトランス体を意味し、下記の表記（ＤＸ−１−ｃ）及び表記（ＤＸ−２−ｃ）
【０１２４】
【化５１】
2020196827.tif 000052
【０１２５】
（式中、＊は結合手を表す。）は各々１，３−ジオキサン−２，５−ジイル基のシス体を意味する。ただし、これらを使用した化合物の具体例において、トランス体及びシス体以外に各々微量のシス体及びトランス体を含有しても良いことを意味する。具体的には、例えばトランス体に含まれるシス体の含有量は１０％以下であることが好ましく、５％以下であることがより好ましく、２％以下であることがさらに好ましく、１％以下であることがさらにより好ましく、０．１％以下であることが特に好ましい。
【０１２６】
また、本願発明において、各元素は同じ元素の同位体に置き換えられていても良い。
【０１２７】
本願発明の液晶組成物は、下記の一般式（ＩＩＩ）
【０１２８】
【化５２】
2020196827.tif 000053
【０１２９】
（式中、Ｒ３及びＲ４は各々独立して炭素原子数１から８のアルキル基、炭素原子数１から７のアルコキシ基、炭素原子数２から８のアルケニル基又は炭素原子数２から７のアルケニルオキシ基を表し、
Ｂ１及びＢ２は各々独立して下記の式（Ｂ−１）から式（Ｂ−１０）
【０１３０】
【化５３】
2020196827.tif 000054
【０１３１】
（式中、破線は結合位置を表す。）から選ばれる基を表すが、Ｂ２が複数存在する場合それらは同一であっても異なっていても良く、
ｍ４は１から４の整数を表す。）で表される化合物を含有することが好ましい。液晶組成物の液晶相温度範囲、屈折率異方性、誘電率異方性、回転粘度及び弾性率、一般式（Ｉ）で表される化合物及び一般式（ＩＩ）で表される化合物と混合した場合の信頼性の観点から、一般式（ＩＩＩ）で表される化合物は下記の一般式（ＩＩＩ−ｉ）
【０１３２】
【化５４】
2020196827.tif 000055
【０１３３】
（式中、Ｒ３１及びＲ４２は各々独立して炭素原子数１から５のアルキル基、炭素原子数１から４のアルコキシ基、炭素原子数２から５のアルケニル基又は炭素原子数２から４のアルケニルオキシ基を表し、
Ｂ１１及びＢ４１は各々独立して下記の式（Ｂ１−１）から式（Ｂ１−４）
【０１３４】
【化５５】
2020196827.tif 000056
【０１３５】
（式中、破線は結合位置を表す。）から選ばれる基を表すが、Ｂ４１が複数存在する場合それらは同一であっても異なっていても良く、
ｍ４１は１又は２を表す。）で表される化合物であることがより好ましく、一般式（ＩＩＩ）で表される化合物は下記の一般式（ＩＩＩ−ｉｉ）
【０１３６】
【化５６】
2020196827.tif 000057
【０１３７】
（式中、Ｒ３２及びＲ４２は各々独立して炭素原子数１から５のアルキル基、炭素原子数１から４のアルコキシ基又は炭素原子数２から５のアルケニル基を表し、
Ｂ１２及びＢ２２は各々独立して下記の式（Ｂ２−１）及び式（Ｂ２−２）
【０１３８】
【化５７】
2020196827.tif 000058
【０１３９】
（式中、破線は結合位置を表す。）から選ばれる基を表すが、Ｂ２２が複数存在する場合それらは同一であっても異なっていても良く、
ｍ４２は１又は２を表す。）で表される化合物であることがさらに好ましく、一般式（ＩＩＩ）で表される化合物は下記の一般式（ＩＩＩ−ｉｉｉ−１）から一般式（ＩＩＩ−ｉｉｉ−１１）
【０１４０】
【化５８】
2020196827.tif 000059
【０１４１】
【化５９】
2020196827.tif 000060
【０１４２】
【化６０】
2020196827.tif 000061
【０１４３】
（式中、Ｒ３３及びＲ４３は各々独立して炭素原子数１から５のアルキル基、炭素原子数１から４のアルコキシ基又は炭素原子数２から５のアルケニル基を表す。）で表される化合物であることが特に好ましい。
【０１４４】
液晶組成物が一般式（ＩＩＩ）で表される化合物を含有する場合、一般式（ＩＩＩ）で表される１つの化合物を含有しても良く、一般式（ＩＩＩ）で表される複数の化合物を含有しても良い。本願発明の液晶組成物が一般式（ＩＩＩ）で表される化合物を含有する場合、液晶組成物における一般式（ＩＩＩ）で表される化合物の含有量の合計が、５質量％以上であり９５質量％以下であることが好ましく、８質量％以上であり５５質量％以下であることがより好ましく、１０質量％以上であり５０質量％以下であることがさらに好ましく、１５質量％以上であり４５質量％以下であることがさらにより好ましく、２０質量％以上であり４０質量％以下であることが特に好ましい。ここで、「一般式（ＩＩＩ）で表される化合物の含有量の合計」とは、液晶組成物が一般式（ＩＩＩ）で表される１つの化合物を含有する場合、一般式（ＩＩＩ）で表される化合物の含有量を意味し、液晶組成物が一般式（ＩＩＩ）で表される複数の化合物を含有する場合、一般式（ＩＩＩ）で表される複数の化合物の含有量の合計を意味する。
【０１４５】
液晶組成物の誘電率異方性（Δε）が負である場合、誘電率異方性（Δε）は−５．０以上であり−１．０以下であることが好ましい。液晶組成物の液晶相温度範囲、駆動電圧、回転粘度及び弾性率の観点から、誘電率異方性（Δε）は−４．９以上であり−１．５以下であることが好ましく、−４．８以上であり−２．０以下であることがより好ましく、−４．７以上であり−２．５以下であることがさらに好ましく、−４．６以上であり−２．７以下であることがさらにより好ましく、−４．５以上であり−３．０以下であることが特に好ましい。
【０１４６】
液晶組成物の誘電率異方性（Δε）が負である場合、液晶組成物は下記の一般式（ＩＶ）
【０１４７】
【化６１】
2020196827.tif 000062
【０１４８】
（式中、Ｒ５及びＲ６は各々独立して炭素原子数１から８のアルキル基、炭素原子数１から７のアルコキシ基、炭素原子数２から８のアルケニル基又は炭素原子数２から７のアルケニルオキシ基を表し、
Ｂ３及びＢ４は各々独立して下記の式（Ｂ−１１）から式（Ｂ−１９）
【０１４９】
【化６２】
2020196827.tif 000063
【０１５０】
（式中、破線は結合位置を表す。）から選ばれる基を表すが、Ｂ３が複数存在する場合それらは同一であっても異なっていても良く、Ｂ４が複数存在する場合それらは同一であっても異なっていても良く、
Ｚ７及びＺ８は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ７が複数存在する場合それらは同一であっても異なっていても良く、Ｚ８が複数存在する場合それらは同一であっても異なっていても良く、
ｍ５及びｍ６は各々独立して０から３の整数を表すが、ｍ５＋ｍ６は１から３の整数を表す。）で表される化合物を含有することが好ましい。液晶組成物の液晶相温度範囲、屈折率異方性、誘電率異方性、回転粘度及び弾性率の観点から、一般式（ＩＶ）で表される化合物は下記の一般式（ＩＶ−ｉ）
【０１５１】
【化６３】
2020196827.tif 000064
【０１５２】
（式中、Ｒ５１及びＲ６１は各々独立して炭素原子数１から５のアルキル基、炭素原子数１から４のアルコキシ基、炭素原子数２から５のアルケニル基又は炭素原子数２から４のアルケニルオキシ基を表し、
Ｂ３１及びＢ４１は各々独立して下記の式（Ｂ１−１１）から式（Ｂ１−１６）
【０１５３】
【化６４】
2020196827.tif 000065
【０１５４】
（式中、破線は結合位置を表す。）から選ばれる基を表すが、Ｂ３１が複数存在する場合それらは同一であっても異なっていても良く、Ｂ４１が複数存在する場合それらは同一であっても異なっていても良く、
Ｚ７１及びＺ８１は各々独立して−ＯＣＨ２−、−ＣＨ２Ｏ−、−ＣＨ２ＣＨ２−、−ＣＯＯ−、−ＯＣＯ−、−ＣＦ２Ｏ−、−ＯＣＦ２−又は単結合を表すが、Ｚ７１が複数存在する場合それらは同一であっても異なっていても良く、Ｚ８１が複数存在する場合それらは同一であっても異なっていても良く、
ｍ５１及びｍ６１は各々独立して０、１又は２を表すが、ｍ５１＋ｍ６１は１又は２を表す。）で表される化合物であることがより好ましく、一般式（ＩＶ）で表される化合物は下記の一般式（ＩＶ−ｉｉ）
【０１５５】
【化６５】
2020196827.tif 000066
【０１５６】
（式中、Ｒ５２及びＲ６２は各々独立して炭素原子数１から５のアルキル基、炭素原子数１から４のアルコキシ基又は炭素原子数２から５のアルケニル基を表し、
Ｂ３２及びＢ４２は各々独立して下記の式（Ｂ２−１１）及び式（Ｂ２−１２）
【０１５７】
【化６６】
2020196827.tif 000067
【０１５８】
（式中、破線は結合位置を表す。）から選ばれる基を表すが、Ｂ３２が複数存在する場合それらは同一であっても異なっていても良く、Ｂ４２が複数存在する場合それらは同一であっても異なっていても良く、
Ｚ７２及びＺ８２は各々独立して−ＯＣＨ２−、−ＣＨ２Ｏ−、−ＣＨ２ＣＨ２−又は単結合を表すが、Ｚ７２が複数存在する場合それらは同一であっても異なっていても良く、Ｚ８２が複数存在する場合それらは同一であっても異なっていても良く、
ｍ５２及びｍ９２は各々独立して０、１又は２を表すが、ｍ５２＋ｍ６２は１又は２を表す。）で表される化合物であることがさらに好ましく、一般式（ＩＶ）で表される化合物は下記の一般式（ＩＶ−ｉｉｉ−１）から一般式（ＩＶ−ｉｉｉ−８）
【０１５９】
【化６７】
2020196827.tif 000068
【０１６０】
【化６８】
2020196827.tif 000069
【０１６１】
（式中、Ｒ５３及びＲ６３は各々独立して炭素原子数１から５のアルキル基、炭素原子数１から４のアルコキシ基又は炭素原子数２から５のアルケニル基を表す。）で表される化合物であることが特に好ましい。
【０１６２】
本願発明の液晶組成物は、自己配向性添加剤の重合反応を促進するために下記の一般式（Ｖ）
【０１６３】
【化６９】
2020196827.tif 000070
【０１６４】
（式中、Ｐ４及びＰ５は各々独立して下記の式（Ｐ−８）から式（Ｐ−１７）
【０１６５】
【化７０】
2020196827.tif 000071
【０１６６】
（式中、破線は結合位置を表す。）から選ばれる基を表し、
Ｓｐ７及びＳｐ８は各々独立してスペーサー基又は単結合を表し、
Ｂ５及びＢ６は各々独立して下記の式（Ｂ−２０）から式（Ｂ−２８）
【０１６７】
【化７１】
2020196827.tif 000072
【０１６８】
（式中、破線は結合位置を表し、Ｌ５はハロゲン原子、シアノ基、ニトロ基、ペンタフルオロスルファニル基、置換されていても良いアミノ基、置換されていても良いシリル基、任意の水素原子がフッ素原子に置換されても良く、１個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０のアルキル基、若しくは、ＰＬ−ＳｐＬ−で表される基（式中、ＰＬはラジカル重合、カチオン重合又はアニオン重合により重合する基を表し、ＳｐＬはスペーサー基又は単結合を表す。）を表すが、Ｌ５が複数存在する場合それらは同一であっても異なっていても良い。）から選ばれる基を表すが、Ｂ６が複数存在する場合それらは同一であっても異なっていても良く、
Ｚ９は−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ９が複数存在する場合それらは同一であっても異なっていても良く、
ｍ７は１から４の整数を表す。）で表される化合物を含有することが好ましい。電圧保持率、チルト角安定性、液晶組成物への相溶性の観点から、一般式（Ｖ）で表される化合物は下記の一般式（Ｖ−ｉ）
【０１６９】
【化７２】
2020196827.tif 000073
【０１７０】
（式中、Ｐ４１及びＰ５１は各々独立して下記の式（Ｐ１−８）から式（Ｐ１−１１）
【０１７１】
【化７３】
2020196827.tif 000074
【０１７２】
（式中、破線は結合位置を表す。）から選ばれる基を表し、
Ｓｐ７１及びＳｐ８１は各々独立して１個以上の−ＣＨ２−が各々独立して−Ｏ−、−ＣＯＯ−、−ＯＣＯ−又は−Ｏ−ＣＯ−Ｏ−によって置換されても良い炭素原子数２から１２の直鎖状又は分岐状アルキレン基又は単結合を表し、
Ｂ５１及びＢ６１は各々独立して下記の式（Ｂ１−２０）から式（Ｂ１−２６）
【０１７３】
【化７４】
2020196827.tif 000075
【０１７４】
（式中、破線は結合位置を表し、Ｌ５１はフッ素原子、任意の水素原子がフッ素原子に置換されても良く、１個以上の−ＣＨ２−が各々独立して−Ｏ−によって置換されても良い炭素原子数１から５のアルキル基を表すが、Ｌ５１が複数存在する場合それらは同一であっても異なっていても良い。）から選ばれる基を表すが、Ｂ６１が複数存在する場合それらは同一であっても異なっていても良く、
Ｚ９１は−ＣＨ＝ＣＨ−ＣＯＯ−、−ＯＣＯ−ＣＨ＝ＣＨ−、−ＣＨ＝ＣＨ−、−ＣＦ＝ＣＦ−又は単結合を表すが、Ｚ９１が複数存在する場合それらは同一であっても異なっていても良く、
ｍ７１は１又は２を表す。）で表される化合物を含有することがより好ましく、一般式（Ｖ）で表される化合物は下記の一般式（Ｖ−ｉｉ−１）から一般式（Ｖ−ｉｉ−３）
【０１７５】
【化７５】
2020196827.tif 000076
【０１７６】
（式中、Ｐ４２及びＰ５２は各々独立して下記の式（Ｐ２−８）及び式（Ｐ２−９）
【０１７７】
【化７６】
2020196827.tif 000077
【０１７８】
（式中、破線は結合位置を表す。）から選ばれる基を表し、
Ｓｐ７２及びＳｐ８２は各々独立して、炭素原子数２から５の直鎖状アルキレン基又は単結合を表し、
Ｂ５２、Ｂ６２１及びＢ６２２は各々独立して下記の式（Ｂ２−２０）から式（Ｂ２−２６）
【０１７９】
【化７７】
2020196827.tif 000078
【０１８０】
（式中、破線は結合位置を表し、Ｌ５２はフッ素原子、炭素原子数１から５のアルキル基又は炭素原子数１から４のアルコキシ基を表すが、Ｌ５２が複数存在する場合それらは同一であっても異なっていても良い。）から選ばれる基を表す。）で表される化合物を含有することがさらに好ましく、一般式（Ｖ）で表される化合物は下記の一般式（Ｖ−ｉｉｉ−１）から一般式（Ｖ−ｉｉｉ−７）
【０１８１】
【化７８】
2020196827.tif 000079
【０１８２】
【化７９】
2020196827.tif 000080
【０１８３】
（式中、Ｐ４３及びＰ５３は各々独立して下記の式（Ｐ３−８）及び式（Ｐ３−９）
【０１８４】
【化８０】
2020196827.tif 000081
【０１８５】
（式中、破線は結合位置を表す。）から選ばれる基を表し、Ｓｐ７３及びＳｐ８３は各々独立して、炭素原子数２から５の直鎖状アルキレン基又は単結合を表す。）で表される化合物を含有することが特に好ましい。
【０１８６】
本願発明の液晶組成物に一般式（Ｖ）で表される化合物を添加することによって、一般式（Ｉ）で表される化合物の重合の促進及び架橋密度の向上が可能となり、表示素子のチルト安定性を高めることができる。重合の速度を特に重視する場合、吸収波長が長波長であることが好ましく、一般式（Ｖ）で表される化合物のメソゲン部位にテルフェニル構造又はビフェニル構造を有し、メソゲン部位に重合性基が直接結合するか、比較的短いスペーサーを介して結合することが好ましく、テルフェニル構造を有し、メソゲン部位に重合性基が直接結合することが特に好ましい。また、架橋密度の高さを特に重視する場合、一般式（Ｖ）で表される化合物のメソゲン部位にテルフェニル構造又はビフェニル構造を有し、メソゲン部位に重合性基が直接結合するか、比較的短いスペーサーを介して結合することが好ましく、一般式（Ｖ）で表される化合物のメソゲン部位にビフェニル構造を有し、メソゲン部位に重合性基が直接結合することが特に好ましい。また、両方のバランスを重視する場合、一般式（Ｖ）で表される化合物のメソゲン部位にテルフェニル構造を有し、メソゲン部位に直接結合した重合性基及び比較的短いスペーサーを介して結合した重合性基の両方を有することが特に好ましい。
【０１８７】
一般式（Ｖ）で表される化合物として具体的には、下記の式（Ｖ−１）から式（Ｖ−２５）
【０１８８】
【化８１】
2020196827.tif 000082
【０１８９】
【化８２】
2020196827.tif 000083
【０１９０】
【化８３】
2020196827.tif 000084
【０１９１】
【化８４】
2020196827.tif 000085
【０１９２】
で表される化合物が挙げられる。
【０１９３】
液晶組成物中に含まれる化合物（V）の量は、０．０５〜２質量％程度であることが好ましく、０．１〜１．５質量％程度であることがより好ましく、０．１〜１質量％程度であることがさらに好ましく、０．２〜０．５質量％程度であることがとりわけ好ましい。かかる量で配向助剤を含む液晶組成物は、表示素子の製造工程における光照射前後のプレチルト角の変化量が小さい。また、表示素子の製造工程における光照射後の電圧保持率に優れる。
【実施例】
【０１９４】
以下、実施例を挙げて本発明を更に記述するが、本発明はこれらの実施例に限定されるものではない。また、以下の実施例及び比較例の組成物における「％」は『質量％』を意味する。各工程において酸素及び／又は水分に不安定な物質を取り扱う際は、窒素ガス、アルゴンガス等の不活性ガス中で作業を行うことが好ましい。各化合物の純度はＵＰＬＣ（Ｗａｔｅｒｓ  ＡＣＱＵＩＴＹ  ＵＰＬＣ  ＢＥＨ  Ｃ１８、２．１×１００ｍｍ、１．７μｍ、アセトニトリル／水又は０．１％ギ酸含有アセトニトリル／水、ＰＤＡ、カラム温度４０℃）、ＧＣ（Ａｇｉｌｅｎｔ  ６８９０Ａ、Ｊ＆Ｗ  ＤＢ−１、３０ｍ／０．２５ｍｍ／０．２５μｍ、キャリアガス  Ｈｅ、ＦＩＤ、１００℃（１分）→昇温１０℃／分→３００℃（１２分））又は１Ｈ  ＮＭＲ（ＪＥＯＬ、４００ＭＨｚ）によって決定した。
（実施例１から実施例５０、比較例１から比較例２０）
化合物の記載について以下の表記を用いる。ｎは１以上の整数を表す。
（側鎖）
−ｎ        −（ＣＨ２）ｎ−１−ＣＨ３
ｎ−        ＣＨ３−（ＣＨ２）ｎ−１−
−Ｏｎ      −Ｏ−（ＣＨ２）ｎ−１−ＣＨ３
ｎＯ−      ＣＨ３−（ＣＨ２）ｎ−１−Ｏ−
−Ｖ        −ＣＨ＝ＣＨ２
Ｖ−        ＣＨ２＝ＣＨ−
−Ｖ１      −ＣＨ＝ＣＨ−ＣＨ３
１Ｖ−      ＣＨ３−ＣＨ＝ＣＨ−
−２Ｖ      −（ＣＨ２）２−ＣＨ＝ＣＨ２
Ｖ２−      ＣＨ２＝ＣＨ−（ＣＨ２）２−
−２Ｖ１      −（ＣＨ２）２−ＣＨ＝ＣＨ−ＣＨ３
１Ｖ２−      ＣＨ３−ＣＨ＝ＣＨ−（ＣＨ２）２−
（環構造）
【０１９５】
【化８５】
2020196827.tif 000086
【０１９６】
下記化合物によって構成される母体液晶Ｎ１からＮ１０を調製した。
【０１９７】
【表１】
2020196827.tif 000087
【０１９８】
母体液晶に対し下表の含有率でアルコール構造とエステル構造とを有する化合物及びジオキサン構造とヒドロキシル基、アミノ基、メルカプト基及びカルボキシル基から選ばれる基とを有する化合物及び任意成分としてモノマーを添加し、評価対象の液晶組成物（Ｍ−１）から液晶組成物（Ｍ−５０）を調製した。また、ジオキサン構造とヒドロキシル基、アミノ基、メルカプト基及びカルボキシル基から選ばれる基とを有する化合物を添加しないか、当該化合物の代わりに下記の式（Ｒ−ＩＩ−１）
【０１９９】
【化８６】
2020196827.tif 000088
【０２００】
で表される化合物を添加し、比較対象の液晶組成物（Ｒ−Ｍ−１）から液晶組成物（Ｒ−Ｍ−２０）を調製した。
【０２０１】
【表２】
2020196827.tif 000089
【０２０２】
【表３】
2020196827.tif 000090
【０２０３】
【表４】
2020196827.tif 000091
【０２０４】
【表５】
2020196827.tif 000092
【０２０５】
【表６】
2020196827.tif 000093
【０２０６】
【表７】
2020196827.tif 000094
【０２０７】
【表８】
2020196827.tif 000095
【０２０８】
透明な共通電極からなる透明電極層及びカラーフィルタ層を具備した配向膜を有さない４ｃｍ四方である第一の基板（共通電極基板）と、これに対応するアクティブ素子により駆動される透明画素電極を有する画素電極層を有する配向膜を有さない第二の基板（画素電極基板）とを作製した。第一の基板の周辺部にシール材を描画し、評価対象の各液晶組成物及び比較対象の各液晶組成物を滴下し、真空下にて第二の基板と張り合わせ挟持し、シール材を常圧で１１０℃１時間の条件で硬化させ、セルギャップ３．２μｍの液晶セルを作製した。得られた各液晶セルに、１０Ｖ、１００Ｈｚの矩形交流波を印加しながら、高圧水銀ランプを用いて、３６５ｎｍにおける照度が１００ｍ／ｃｍ２であるＵＶ光を２００秒間照射することによって、評価対象の表示素子及び比較対象の表示素子を作製した。
【０２０９】
得られた各液晶セルに対して、周波数１００Ｈｚで３０Ｖの矩形電圧を印加しつつ、バックライトから１０時間連続して光を照射した。光照射前後でのプレチルト角の変化量（光照射前後でのプレチルト角の差の絶対値（°））及び光照射後の電圧保持率を各々測定した。プレチルト角は、プレチルト角測定システム（シンテック社製、「ＯＰＴＩＰＲＯ」）を用いて測定した。また、電圧保持率は、周波数６０Ｈｚ、印加電圧１Ｖ、３３３Ｋにおいて測定した。結果を下表に示す。
【０２１０】
【表９】
2020196827.tif 000096
【０２１１】
【表１０】
2020196827.tif 000097
【０２１２】
【表１１】
2020196827.tif 000098
【０２１３】
【表１２】
2020196827.tif 000099
【０２１４】
【表１３】
2020196827.tif 000100
【０２１５】
【表１４】
2020196827.tif 000101
【０２１６】
【表１５】
2020196827.tif 000102
【０２１７】
本願発明の液晶組成物を用いて製造された表示素子は、光照射前後でのプレチルト角変化量が小さく、光照射後の電圧保持率が高いことがわかる。以上の結果から、本願発明の液晶組成物は、プレチルト角の変化及び電圧保持率の低下が起こりにくいことから、配向膜層を使用しない液晶表示素子用材料として有用である。